БЕТОННАЯ СМЕСЬ
CONCRETE MIX

Изобретение относится к промышленности строительных материалов, в частности к производству бетонных стеновых блоков для малоэтажного строительства.
Известна бетонная смесь, включающая мас.%: цемент 21,3-24,2; керамзит 57,6-64,0; керамзитовый песок 8,6-17,8; вспученный перлитовый песок 3,2-4,6; омыленную канифоль 0,001-0,0012; воду [1].
Задача изобретения состоит в снижении теплопроводности изделий, получаемых из бетонной смеси.
3
3
Технический результат достигается тем, что бетонная смесь, включающая портландцемент, искусственный пористый заполнитель, воду, дополнительно в качестве искусственного пористого заполнителя содержит крошку пеностекла фракции 5-10 мм, жидкое натриевое стекло плотностью 1500 кг/м и суперпластификатор С-3, при следующем соотношении компонентов, мас.%: портландцемент 24,0-26,0; крошка пеностекла фракции 5-10 мм 54,0-55,5; жидкое натриевое стекло плотностью 1500 кг/м 2,5-3,5; суперпластификатор С-3 1,0-1,5; вода 15,0-17,0.
Составы бетонной смеси приведены в таблице.
Компоненты дозируют в требуемых количествах и смешивают. Приготовленную бетонную смесь укладывают в металлические (предварительно смазанные минеральным маслом) формы и оставляют до затвердевания.
Теплопроводность изделий, полученных из бетонной смеси, снизится на 15-20% по сравнению с этим показателем для изделий, полученных из бетонной смеси [1].
Источники информации
1. SU 1276650, 1986.